(57)【要約】【課題】繊維強化熱可塑性樹脂層上に突起部を形成した成型品であって、製造が簡便で、かつ突起部の強度が高い成型品、および該成型品の製造方法を提供する。【解決手段】熱可塑性樹脂で形成された基体部１２と、基体部１２における両方の表面に配置された繊維強化熱可塑性樹脂層１４，１６と、繊維強化熱可塑性樹脂層１４上に形成された突起部１８とを、有し、突起部１８が、繊維強化熱可塑性樹脂層１４の基体部１２側に配置されていた、基体部１２および突起部１８を形成する熱可塑性樹脂の一部が繊維強化熱可塑性樹脂層１４の表面側に流動して形成されたものである、成型品１。【選択図】図１
2015003504.tif 000002
【特許請求の範囲】
【請求項１】
基体部および該基体部から突出する突起部を有する熱可塑性樹脂成型体と、前記基体部における少なくとも一部の表面に配置された繊維強化熱可塑性樹脂層と、を有し、
前記突起部が前記繊維強化熱可塑性樹脂層を貫通して突き出ている、成型品。
【請求項２】
前記基体部がシート状であり、前記繊維強化熱可塑性樹脂層が前記基体部の両面にそれぞれ配置されている、請求項１に記載の成型品。
【請求項３】
前記繊維強化熱可塑性樹脂層を形成する強化繊維が長繊維である、請求項１または２に記載の成型品。
【請求項４】
請求項１に記載された成型品の製造方法であって、
前記熱可塑性樹脂成型体の形成に用いる熱可塑性樹脂体の少なくとも一部の表面に繊維強化熱可塑性樹脂層が配置された成型材料を、型によって成型し、前記熱可塑性樹脂体の一部を前記繊維強化熱可塑性樹脂層の表面側へ流動させて前記突起部を形成する成型工程を有する、成型品の製造方法。
【請求項５】
前記成型材料が、シート状の前記熱可塑性樹脂体の両面に繊維強化熱可塑性樹脂層が配置された成型材料である、請求項４に記載の成型品の製造方法。
【請求項６】
前記繊維強化熱可塑性樹脂層を形成する強化繊維が長繊維である、請求項４または５に記載の成型品の製造方法。
【発明の詳細な説明】
【技術分野】
【０００１】
本発明は、成型品およびその製造方法に関する。
【背景技術】
【０００２】
航空機や自動車等の様々な分野において、強化繊維と熱可塑性樹脂からなる繊維強化熱可塑性樹脂を用いた成型品が広く用いられている。例えば、以下に示す成型品が挙げられる。
（ｉ）炭素繊維に熱硬化性樹脂および熱可塑性樹脂を含浸したプリプレグを加熱加圧して得られる炭素繊維複合材料板の表面に、熱可塑性樹脂を射出成型して結合一体化した成型品（特許文献１）。
（ii）熱可塑性樹脂層の両面に繊維強化熱可塑性樹脂層が配置されたシート状の成型材料を、型によって表面形状が使用者の足裏の形状に一致するように加熱成型した中敷き（特許文献２）。
【０００３】
ところで、航空機や自動車等に用いられる、表層の繊維強化熱可塑性樹脂層を有するシート状の成型品等では、強度を高める等の目的で、繊維強化熱可塑性樹脂層の表面に熱可塑性樹脂からなるリブやボス等の突起部が形成されることが多い。
このような突起部を有する成型品の製造方法としては、例えば、成型品（ｉ）の製造のように、表層に繊維強化熱可塑性樹脂層を有する成型体の表面に熱可塑性樹脂を射出成型してリブやボス等の突起部を形成する方法が挙げられる。しかし、該方法は、繊維強化熱可塑性樹脂層を有する成型体の成型と、突起部の射出成型とを別々に行う必要があるため製造が煩雑である。また、該方法では、得られた成型品において突起部の強度が充分に得られ難いことがある。
また、成型品（ii）の製造方法は、シート状の成型材料の表面形状が所望の形状になるようにプレス成型するだけであるため、表面にリブやボス等の突起部を有する成型品は得られない。
【先行技術文献】
【特許文献】
【０００４】
【特許文献１】特許第３０９８４７８号公報
【特許文献２】米国特許第４７７８７１７号明細書
【発明の概要】
【発明が解決しようとする課題】
【０００５】
本発明は、繊維強化熱可塑性樹脂層上に突起部を形成した成型品であって、製造が簡便で、かつ突起部の強度が高い成型品、および該成型品の製造方法を提供する。
【課題を解決するための手段】
【０００６】
本発明の成型品は、基体部および該基体部から突出する突起部を有する熱可塑性樹脂成型体と、前記基体部における少なくとも一部の表面に配置された繊維強化熱可塑性樹脂層と、を有し、前記突起部が前記繊維強化熱可塑性樹脂層を貫通して突き出ていることを特徴とする。
【０００７】
本発明の成型品では、前記基体部がシート状であり、前記繊維強化熱可塑性樹脂層が前記基体部の両面にそれぞれ配置されていることが好ましい。
また、本発明の成型品では、前記繊維強化熱可塑性樹脂層を形成する強化繊維は長繊維であることが好ましい。
【０００８】
本発明の成型品の製造方法は、前記熱可塑性樹脂成型体の形成に用いる熱可塑性樹脂体の少なくとも一部の表面に繊維強化熱可塑性樹脂層が配置された成型材料を、型によって成型し、前記熱可塑性樹脂体の一部を前記繊維強化熱可塑性樹脂層の表面側へ流動させて前記突起部を形成する成型工程を有する方法である。
【０００９】
本発明の成型品の製造方法では、前記成型材料が、シート状の熱可塑性樹脂体の両面に繊維強化熱可塑性樹脂層が配置された成型材料であることが好ましい。
また、本発明の成型品の製造方法では、前記繊維強化熱可塑性樹脂層を形成する強化繊維が長繊維であることが好ましい。
【発明の効果】
【００１０】
本発明の成型品は、繊維強化熱可塑性樹脂層上に突起部を形成した成型品であって、製造が簡便で、かつ突起部の強度が高い。
本発明の成型品の製造方法によれば、簡便に、突起部の強度が高い成型品が得られる。
【図面の簡単な説明】
【００１１】
【図１】本発明の成型品の一例を示した斜視図である。
【図２】図１の成型品のＡ−Ａ断面図である。
【図３】図１の成型品の製造に用いる成型材料を示した断面図である。
【図４】本発明の成型品の製造に用いる金型の一例を示した断面図である。
【図５】図１の成型品の製造方法における成型工程を示した断面図である。
【図６】図１の成型品の製造方法における成型工程を示した断面図である。
【発明を実施するための形態】
【００１２】
＜成型品＞
以下、本発明の成型品の一例を示して詳細に説明する。
本実施形態の成型品１は、図１および図２に示すように、シート状の基体部１２および基体部１２から突出する突起部１４を有する熱可塑性樹脂成型体１０と、基体部１２の両方の表面にそれぞれ配置された繊維強化熱可塑性樹脂層１６，１８と、を有する。
【００１３】
熱可塑性樹脂成型体１０は、熱可塑性樹脂で形成された成型体であり、シート状の基体部１２における繊維強化熱可塑性樹脂層１６が配置された側の面に４つの突起部１４が形成されている。
突起部１４は、基体部１２の表面に配置された繊維強化熱可塑性樹脂層１６を貫通して突き出るように形成されている。突起部１４の基端部側の繊維強化熱可塑性樹脂層１６に埋もれている部分においては、突起部１４を形成する熱可塑性樹脂と、繊維強化熱可塑性樹脂層１６を形成する強化繊維および熱可塑性樹脂が混在している。
【００１４】
成型品１においては、このように熱可塑性樹脂成型体１０の突起部１４が繊維強化熱可塑性樹脂層１６を貫通するように突き出して形成されているため、後述するように製造が簡便である。また、基体部１２と突起部１４が一体の熱可塑性樹脂成型体１０となっているため、繊維強化熱可塑性樹脂層上に射出成型によって突起部を形成する場合等、突起部を独立して形成するに比べて、突起部１４の強度が高い。
【００１５】
基体部１２の形状は、この例では矩形であるが、矩形には限定されない。
基体部１２の厚みは、特に限定されず、０．３〜１０．０ｍｍが好ましく、０．５〜３．５ｍｍがより好ましい。基体部１２の厚みが下限値以上であれば、高い強度が得られやすい。基体部１２の厚みが上限値以下であれば、曲げ比強度に優れた成型体が得られやすい。
【００１６】
突起部１４としては、例えば、リブ、ボス等が挙げられる。
突起部１４の形状は、この例では略円錐状であるが、特に限定されない。突起部１４の形状は、円柱状、四角註状断面矩形状、断面三角形状等であってもよく、突起部１４の用途に応じて適宜決定すればよい。また、突起部１４の高さも特に限定されず、突起部１４の用途に応じて適宜決定すればよい。
また、突起部１４の数は、この例では４つであるが、３つ以下でもよく、５つ以上でもよい。
【００１７】
熱可塑性樹脂成型体１０を形成する熱可塑性樹脂としては、特に限定されず、例えば、ポリオレフィン（ポリエチレン、ポリプロピレン等。）、ポリエステル（ポリエチレンテレフタレート、ポリブチレンテレフタレート等。）、ポリスチレン、ＡＢＳ樹脂、アクリル樹脂、塩化ビニル、ポリアミド（ポリアミド６等。）、ポリカーボネート、ポリフェニレンエーテル、ポリエーテルスルフォン、ポリサルフォン、ポリエーテルイミド、ポリケトン、ポリエーテルケトン、ポリエーテルエーテルケトン等が挙げられる。熱可塑性樹脂としては、これら各樹脂の変性体を用いてもよい。
熱可塑性樹脂成型体１０を形成する熱可塑性樹脂としては、ポリオレフィン、ポリアミド、ポリカーボネートが好ましく、ポリプロピレン、ポリアミド６がより好ましい。
【００１８】
熱可塑性樹脂成型体１０を形成する熱可塑性樹脂は、１種でもよく、２種以上でもよい。
また、熱可塑性樹脂成型体１０を形成する熱可塑性樹脂には、各種添加剤、フィラー、着色剤等が配合されてもよい。
【００１９】
繊維強化熱可塑性樹脂層１６は、強化繊維に熱可塑性樹脂を含浸した繊維強化熱可塑性樹脂により形成された層である。この例では、繊維強化熱可塑性樹脂層１６は、基体部１２の一方の表面全体を覆うように配置されている。
なお、本発明では、繊維強化熱可塑性樹脂層は、本発明の効果を損なわない範囲であれば、基体部における表面に部分的に配置されていてもよい。
【００２０】
繊維強化熱可塑性樹脂層１６を形成する熱可塑性樹脂としては、例えば、熱可塑性樹脂成型体１０を形成する熱可塑性樹脂として挙げたものと同じものが挙げられる。
繊維強化熱可塑性樹脂層１６を形成する熱可塑性樹脂としては、ポリオレフィン、ポリアミド、ポリカーボネートが好ましく、酸変性ポリプロピレン、ポリアミド６がより好ましい。好ましい熱可塑性樹脂を用いることで、強化繊維として炭素繊維を用いた場合に、熱可塑性樹脂と繊維の間の界面強度をより高くすることが可能であり、成型体の強度がより高くなる。
【００２１】
繊維強化熱可塑性樹脂層１６を形成する熱可塑性樹脂は、１種でもよく、２種以上でもよい。
また、繊維強化熱可塑性樹脂層１６を形成する熱可塑性樹脂には、各種添加剤、フィラー、着色剤等が配合されてもよい。
また、繊維強化熱可塑性樹脂層１６を形成する熱可塑性樹脂は、熱可塑性樹脂成型体１０を形成する熱可塑性樹脂と同じでもよく、異なっていてもよい。
【００２２】
繊維強化熱可塑性樹脂層１６を形成する強化繊維としては、例えば、ガラス繊維、炭素繊維、アラミド繊維等が挙げられる。
【００２３】
繊維強化熱可塑性樹脂層１６を形成する強化繊維は、長繊維が好ましい。特に、強化繊維は、繊維強化熱可塑性樹脂層１６内において途切れのない連続した長繊維であることが好ましい。強化繊維が長繊維であれば、より高強度な成型品が得られやすい。
強化繊維が長繊維である繊維強化熱可塑性樹脂層１６としては、例えば、一方向に引き揃えられた長繊維に熱可塑性樹脂が含浸されたシート、該シートを２枚以上積層した積層体等が挙げられる。前記シートを２枚以上積層する場合、それぞれのシートの長繊維の方向が交差するようにしてもよく、並行するようにしてもよい。
【００２４】
なお、繊維強化熱可塑性樹脂層１６は、長繊維を一方向に引き揃えて熱可塑性樹脂を含浸したテープ状材料を製織してなるクロス材、強化繊維の織物に熱可塑性樹脂を含浸させたクロス材等により形成してもよい。
前記クロス材の織り方としては、例えば、平織、綾織、朱子織、三軸織等が挙げられる。
【００２５】
また、繊維強化熱可塑性樹脂層１６に用いる強化繊維は、チョップされた短繊維であってもよい。例えば、熱可塑性樹脂に、短繊維が一本一本開繊された状態あるいは束の状態で分散されたシートにより繊維強化熱可塑性樹脂層１６を形成してもよい。
また、短繊維が一本一本開繊された状態あるいは束の状態で分散された熱可塑性樹脂を長繊維に含浸させたシートにより繊維強化熱可塑性樹脂層１６を形成してもよい。
【００２６】
繊維強化熱可塑性樹脂層１６における強化繊維の体積含有率は、２０〜６０％が好ましく、３０〜５０％がより好ましい。前記強化繊維の体積含有率が下限値以上であれば、強度の高い成型品が得られやすい。前記強化繊維の体積含有率が上限値以下であれば、後述する成型の際に熱可塑性樹脂が繊維強化熱可塑性樹脂層１６内を通過しやすくなり、安定して突起部１４を形成しやすくなる。
【００２７】
繊維強化熱可塑性樹脂層１６の厚さは、０．１〜１．０ｍｍが好ましく、０．２〜０．６ｍｍがより好ましい。繊維強化熱可塑性樹脂層１６の厚さが下限値以上であれば、強度の高い成型品が得られやすい。繊維強化熱可塑性樹脂層１６の厚さが上限値以下であれば、後述する成型の際に熱可塑性樹脂が繊維強化熱可塑性樹脂層１６内を通過しやすくなり、安定して突起部１４を形成しやすくなる。
【００２８】
繊維強化熱可塑性樹脂層１８を形成する熱可塑性樹脂としては、例えば、熱可塑性樹脂成型体１０で挙げたものと同じものが挙げられ、好ましい態様は繊維強化熱可塑性樹脂層１６の場合と同じである。繊維強化熱可塑性樹脂層１８を形成する強化繊維としては、例えば、繊維強化熱可塑性樹脂層１６で挙げたものと同じものが挙げられ、好ましい態様も同じである。
繊維強化熱可塑性樹脂層１８における熱可塑性樹脂は、繊維強化熱可塑性樹脂層１６における熱可塑性樹脂と同じであってもよく、異なっていてもよい。
繊維強化熱可塑性樹脂層１８における強化繊維は、繊維強化熱可塑性樹脂層１６における強化繊維と同じであってもよく、異なっていてもよい。
【００２９】
繊維強化熱可塑性樹脂層１８における強化繊維の体積含有率は、２０〜６０％が好ましく、３０〜５０％がより好ましい。前記強化繊維の体積含有率が下限値以上であれば、強度の高い成型品が得られやすい。前記強化繊維の体積含有率が上限値以下であれば、曲げ比強度に優れた成型体が得られやすい。
【００３０】
繊維強化熱可塑性樹脂層１８の厚さは、０．１〜１．０ｍｍが好ましく、０．２〜０．６ｍｍがより好ましい。繊維強化熱可塑性樹脂層１８の厚さが下限値以上であれば、強度の高い成型品が得られやすい。繊維強化熱可塑性樹脂層１８の厚さが上限値以下であれば、曲げ比強度に優れた成型体が得られやすい。
【００３１】
以上説明した本発明の成型品においては、熱可塑性樹脂成型体における基体部と突起部が一体となっており、突起部が繊維強化熱可塑性樹脂層を貫通して突き出るように形成されているため、製造が簡便で、かつ突起部の強度が高い。
【００３２】
なお、本発明の成型品は前記した成型品１には限定されない。例えば、繊維強化熱可塑性樹脂層がシート状の基体部の片面のみに設けられた成型品であってもよい。
本発明の成型品としては、シート状の基体部とする場合、成型品が反り難く、またより高い強度が得られやすい点から、該基体部の両面にそれぞれ繊維強化熱可塑性樹脂層が設けられていることが好ましい。また、繊維強化熱可塑性樹脂層がシート状の基体部の両面に設けられる場合は、両面に突起部が形成された成型品であってもよい。
また、本発明の成型品は、シート状以外の形状を有する基体部を有するものであってもよい。
【００３３】
＜成型品の製造方法＞
以下、本発明の成型品の製造方法の一例として、成型品１の製造方法について説明する。成型品１の製造方法としては、例えば、下記の予熱工程および成型工程を有する方法が挙げられる。
予熱工程：図３に例示した、熱可塑性樹脂成型体１０を形成するシート状の熱可塑性樹脂体１０Ａの両方の表面に、それぞれ繊維強化熱可塑性樹脂層１６，１８が配置された成型材料１Ａを予熱する工程。
成型工程：予熱した成型材料１Ａを、該成型材料１Ａの予熱温度よりも低い温度に調温した金型１００（図４）によって成型し、熱可塑性樹脂体１０Ａの一部を繊維強化熱可塑性樹脂層１６の表面側へ流動させて突起部１４を形成させる工程。
【００３４】
（予熱工程）
成型材料１Ａにおける熱可塑性樹脂体１０Ａは、成型品１における熱可塑性樹脂成型体１０を形成するものである。熱可塑性樹脂体１０Ａは、シート状であり、目的の成型品１の基体部１２よりも厚みが厚くなっている。
成型材料１Ａにおける繊維強化熱可塑性樹脂層１６を形成する強化繊維は、強度の点から、長繊維が好ましい。繊維強化熱可塑性樹脂層１８を形成する強化繊維についても同様である。
【００３５】
繊維強化熱可塑性樹脂層１８上に、熱可塑性樹脂体１０Ａおよび繊維強化熱可塑性樹脂層１６をこの順に積層して成型材料１Ａとし、加熱装置により成型材料１Ａを予熱する。
加熱装置としては、成型材料１Ａを所望の温度に予熱できるものであればよく、例えば、赤外線加熱炉、電気オーブン、ホットプレート等が挙げられる。なかでも、加熱装置としては、赤外線加熱炉が好ましい。このように、予熱工程において成型材料１Ａを赤外線加熱する方法は、成型材料１Ａを内部まで均一に加熱しやすい点で有利である。
【００３６】
予熱温度は、用いる熱可塑性樹脂の種類によっても異なるが、１５０〜４５０℃が好ましく、２１０〜２５０℃がより好ましい。
予熱時間は、成型材料１Ａの厚み等によって適宜決定すればよい。
【００３７】
（成型工程）
成型工程に用いる金型１００は、図４に示すように、下型１１０と上型１１２とを有する。金型１００においては、下型１１０と上型１１２を型締めすることで、内部にキャビティ１１４が形成される。キャビティ１１４の形状は、成型品１の形状と相補的な形状になっている。
図５に示すように、下型１１０上に予熱した成型材料１Ａを設置し、上型１１２を降下させて金型１００を閉じて成型材料１Ａをプレス成型する。成型工程は、予熱された成型材料１Ａにおける熱可塑性樹脂体１０Ａが流動可能な温度を維持している状態で行う。
【００３８】
成型工程では、下型１１０と上型１１２によって、成型材料１Ａの厚みが目的とする成型品１の基体部１２の厚みとなるまでプレスされる。このとき、図６に示すように、熱可塑性樹脂体１０Ａの厚みが薄くされて基体部１２が形成されると共に、熱可塑性樹脂体１０Ａの一部が繊維強化熱可塑性樹脂層１６内の強化繊維間を流動して上型１１２側へと飛び出し、キャビティ１１４の形状に沿うように成型される。これにより、基体部１２と、基体部１２から繊維強化熱可塑性樹脂層１６を貫通するように突き出た突起部１４とを有する熱可塑性樹脂成型体１０が形成される。
【００３９】
成型工程における金型１００の温度は、前記予熱温度よりも低い温度であり、成型材料１Ａがキャビティ１１４の形状に成型された状態で固化する温度に調温する。
金型１００の温度は、用いる熱可塑性樹脂の種類によっても異なるが、６０〜１８０℃が好ましく、１００〜１３０℃がより好ましい。
【００４０】
成型工程における成型圧力、すなわち金型１００の下型１１０と上型１１２によって成型材料１Ａに加える圧力は、０．２〜５０ＭＰａが好ましく、３〜３０ＭＰａがより好ましい。
成型時間は、０．２〜１０分間が好ましく、０．５〜３分間がより好ましい。
金型１００内で成型材料１Ａが固化した後に金型１００を開き、成型品１を取り出す。
【００４１】
以上説明した本発明の成型品の製造方法は、基体部の表面に繊維強化熱可塑性樹脂層を設けたシート状成型体を成型した後に、該シート状成型体の表面に射出成型によって突起部を形成する場合に比べて、成型回数が少なくて済むため、成型品の製造が容易である。
また、本発明では、前記したように熱可塑性樹脂体の一部が繊維強化熱可塑性樹脂層の内部を流動して突起部が形成されるため、繊維強化熱可塑性樹脂層内の熱可塑性樹脂と共に強化繊維の一部が突起部に混入しやすい。このように、突起部に強化繊維が混入することで、突起部の強度がさらに高くなる。
【００４２】
なお、本発明の成型品の製造方法は、前記した成型品１の製造方法には限定されない。例えば、本発明の成型品の製造方法は、シート状の熱可塑性樹脂体の片面のみに繊維強化熱可塑性樹脂層を設けた成型材料を用いて、シート状の基体部の片面のみに繊維強化熱可塑性樹脂層が設けられた成型品を製造する方法であってもよい。
本発明の成型品の製造方法により、シート状の基体部を有する成型品を製造する場合は、得られる成型品が反り難く、またより高い強度の成型品が得られやすい点から、シート状の熱可塑性樹脂体の両面に繊維強化熱可塑性樹脂層が配置された成型材料を用いる方法が好ましい。
また、本発明の成型品の製造方法は、シート状以外の形状を有する基体部を有する成型品を製造する方法であってもよい。
【００４３】
また、本発明の成型品の製造方法では、成型材料を形成する熱可塑性樹脂体や繊維強化熱可塑性樹脂層をそれぞれ別々に加熱した後、成型工程に用いる型においてそれらを積層して成型材料を形成してもよい。
また、本発明の成型品の製造方法は、予熱工程を行わずに、成型工程において熱可塑性樹脂体を流動可能な温度まで加熱できる温度に調温された金型によってプレス成型し、該金型を冷却して成型材料を固化させた後に金型を開いて成型品を取り出す方法であってもよい。ただし、生産性の点から、本発明の成型品の製造方法は、前記した予熱工程および成型工程を有する方法が好ましい。
【実施例】
【００４４】
以下、実施例によって本発明を詳細に説明するが、本発明は以下の記載によっては限定されない。
［突起部の強度評価］
突起部をペンチで把持し、これを捻ることで突起部の根元を破壊し、これに要する力の度合いで突起部の強度を評価した。
【００４５】
［実施例１］
図３に例示した成型材料１Ａの熱可塑性樹脂体１０Ａとして、ポリプロピレン（商品名「ノバテックＰＰ  ＦＹ４」、日本ポリプロ社製）からなる１７０ｍｍ×１２０ｍｍ×２．０ｍｍのシート状の熱可塑性樹脂体を作成した。また、繊維強化熱可塑性樹脂層１６，１８として、炭素繊維（商品名「パイロフィル  ＴＲ５０Ｓ」、三菱レイヨン社製）からなる長繊維を一方向に引き揃えた強化繊維に酸変性ポリプロピレン（商品名「モディック  Ｐ９５８Ｖ」、三菱化学社製）を含浸させ、これを直交積層することで、強化繊維の体積含有率が３３％、１７０ｍｍ×１２０ｍｍ×０．２５ｍｍのシート状の繊維強化熱可塑性樹脂層を作成した。
【００４６】
次いで、得られた繊維強化熱可塑性樹脂層１８、熱可塑性樹脂体１０Ａおよび繊維強化熱可塑性樹脂層１６をこの順に積層して成型材料１Ａとし、該成型材料１Ａを赤外線加熱炉によって２４０℃に予熱した。その後、予熱した成型材料１Ａを図４に例示した金型１００の下型１１０上に移し、上型１１２を降下させて金型１００を閉じてプレス成型し、成型品１を得た。該プレス成型における金型１００の温度は１３０℃、成型圧力は２２ＭＰａ、成型時間は２分とした。基体部１２の厚みは１．０ｍｍ、突起部１４の高さは５ｍｍであった。
得られた成型品１は、突起部１４の強度が高かった。
【００４７】
［比較例１］
熱可塑性樹脂体１０Ａの厚みを１．０ｍｍとした以外は実施例１と同様の成型材料を作成し、金型により温度１３０℃、圧力２２ＭＰａの条件で加熱加圧して、１７０ｍｍ×１２０ｍｍ×１．５ｍｍのシート状の成型体を得た。次いで、射出成型金型に前記成型体を設置し、シリンダー温度２００℃、金型温度８０℃の条件でポリプロピレン（商品名「ノバテックＰＰ  ＦＹ４」、日本ポリプロ社製）を射出成型し、前記成型体の繊維強化熱可塑性樹脂層上に突起部を形成し、成型品１と同様の形状の成型品を得た。
得られた成型品の突起部は、実施例１の成型品１の突起部１４に比べて根元を破壊するのに要する力が小さくて済み、強度が劣っていた。
【符号の説明】
【００４８】
１  成型品
１０  熱可塑性樹脂成型体
１２  基体部
１４  突起部
１６，１８  繊維強化熱可塑性樹脂層
【図１】
2015003504.tif 000003
【図２】
2015003504.tif 000004
【図３】
2015003504.tif 000005
【図４】
2015003504.tif 000006
【図５】
2015003504.tif 000007
【図６】
2015003504.tif 000008